Способ изготовления цилиндрических проппантов

Способ изготовления цилиндрических проппантов, включающий подготовку сырья для приготовления шихты, отличающийся тем, что подготовленный фракционный состав сырья, в качестве которого используют дунит, кварцевый песок, полевой шпат и глину, контролируют на фотоседиментографе, после чего в смесителе-грануляторе проводят смешивание сырья в шихту в течение 55-65 мин, причем первоначально по 5 м.ч. каждого компонента, далее проводят второе добавление на смешение в виде добавки к существующей смеси по 5 м.ч. каждого компонента за исключением глины, после чего проводят третье добавление на смешение, добавляя к полученной смеси компоненты в количестве суммы остатков ранее добавленных компонентов за исключением глины, подготавливая шихту следующего состава: дунит необожженный 65-78 мас.%; кварцевый песок 9-15 мас.%; полевой шпат 8-16 мас.%; глина 0,5 - 8,5 мас.% с добавлением связующего в пропорции: 25 м.ч. на 100 м.ч. смешанной шихты, которую далее подают на экструдер, где ее уплотняют до в пастообразного состояния и выдавливают полученный экструдат через фильеру диаметром от 0.6 до 1.6 мм с последующей формовкой длины экструдата с минимальным соотношением длины проппанта к диаметру не более 5, полученный цилиндрический проппант-сырец высушивают при температуре 125-150°С до остаточной влажности не более 3% и подают в муфельную печь, где выдерживают 55-60 мин при температуре 1200 - 1330°С, при скорости набора температуры и охлаждения до 500° в час.